또한 , 두께 방향 위상차 가 작 은 셀룰로오스 수지 필름 은 , 예 를 들 어 상기 셀룰로오스 수지 를 처리 함 으로써 얻 어 진다 . 예 를 들 어 시클 로 펜 타 논 , 메틸에틸케톤 등 의 용제 를 도공 한 폴리에틸렌 테레프탈 레이트 , 폴리프로필렌 , 스테인리스 등 의 기재 필름 을 일반 적 인 셀룰로오스 계 필름 에 부착 하 여 , 가열 건조 ( 예 를 들 어 80 ～ 150 ℃ 에서 3 ～ 10 분 간 정도 ) 시킨 후 , 기재 필름 을 박리 하 는 방법 ; 노르 보르 넨 계 수지 , ( 메트 ) 아크릴 계 수지 등 을 시 클로 펜 타 논 , 메틸에틸케톤 등 의 용제 에 용해 시킨 용액 을 일반 적 인 셀룰로오스 수지 필름 에 도공 하 여 가열 건조 ( 예 를 들 어 80 ～ 150 ℃ 에서 3 ～ 10 분 간 정도 ) 시킨 후 , 도공 필름 을 박리 하 는 방법 등 을 들 수 있 다 .